"A-パーフルオロポリオキシアルキレン鎖[鎖ROF]を含む少なくとも1種の含フッ素ブロックと、少なくとも1種のイオン化性基を有し、場合により1種またはそれ以上の芳香族または環状脂肪族基を有する炭化水素鎖[鎖RH]を含む少なくとも1種の官能性ブロックとを含む、イオン化性含フッ素ポリウレタンポリマー[ポリマーPUR]であって、前記ブロックが、以下の式I:式中、Eは、場合により、1種またはそれ以上の環状脂肪族または芳香族基を含む直鎖または分枝の2価の炭化水素基であるを有するウレタン部分により結合されている、イオン化性含フッ素ポリウレタンポリマー[ポリマーPUR]、ならびに-1種またはそれ以上の、以下の式II:を有するエステル部分および/または式IIIを有するウレタン部分および/または式IVを有する尿素部分により結合されている1種またはそれ以上のパーフルオロアルキル鎖[鎖RF]を含む含フッ素ポリマー[ポリマーP]から選択される少なくとも1種の官能性含フッ素ポリマー[ポリマーF]と;B少なくとも1種の官能基を含む、前記ポリマーFとは異なる少なくとも1種の官能性含水素ポリマー[ポリマーH]と;C少なくとも1種の架橋剤とを含む水性組成物であって、前記ポリマーF対前記ポリマーHの重量比が0.75を超える、水性組成物。前記ポリマーFが、前記鎖ROFが1種またはそれ以上の繰り返し単位R°を含むポリマーPURであり、前記繰り返し単位R°が、前記パーフルオロポリオキシアルキレン鎖に沿ってランダムに分布しており:i-CFXO-式中、Xは、FまたはCF3である、ii-CF2CFXO-式中、Xは、FまたはCF3である、iii-CF2CF2CF2O-からなる群から選択される、請求項1に記載の水性組成物。前記ポリマーFが、ポリマーPURであり、前記鎖RHが:j式:式中、Tは、2~12個の炭素原子を有する、3価の直鎖または分枝の、環状または非環状の、脂肪族または芳香族炭化水素基であるのカルボン酸含有鎖R’HC、jj式:式中、RN1およびRN2は、同一であるかまたは互いに異なっており、Hおよび1~6個の炭素原子を有する炭化水素基から独立に選択され、Qは、2~12個の炭素原子を有する、3価の直鎖または分枝の、環状または非環状の、脂肪族または芳香族炭化水素基であるのアミン含有鎖RHC;jjj式:式中、RN1は上記と同義であり、好ましくは、RN1は、C1~C4アルキル基から選択され;KおよびK’は、1~6個の炭素原子を有する2価の炭化水素基であるのアミン含有鎖R’HCから選択される、請求項1または2に記載の水性組成物。前記ポリマーFが、ポリマーPURであり、前記2価の炭化水素基Eが:式中、-nHは、1~12の整数、好ましくは6であり;-Jは、単結合;メチレン基-CH2-;酸素原子-O-;-CCH32-基;-CCF32-基;-SO2-基;-CO-基から選択される2価の架橋基であり;好ましくは、Jはメチレン基であり;-RA、RB、RC、およびRDは、それぞれ同一であるかまたは互いに異なっており、独立に、ハロゲン原子例えば、Cl、Br、F、C1~C6炭化水素基例えば、メチル、エチル、置換基特に、-ORH、-NRH’RH、-CO-RH’等式中、RH、RH’、RH、およびRH’は、同一であるかまたは互いに異なっており、それぞれ独立に、水素原子またはC1~C6炭化水素基であるであり;-nA、nB、およびnDは、独立に、0~4からなる整数であり;-nCは、0~10からなる整数であるおよびこれらの混合物から選択される、請求項1~3のいずれか一項に記載の水性組成物。前記ポリマーHが、ポリアクリル系、ポリウレタン、およびポリビニルアルコールポリマー、ならびにこれらの混合物から選択される、請求項1~4のいずれか一項に記載の水性組成物。前記架橋剤が、ポリアジリジンおよびポリアルコキシシランから選択される、請求項1~5のいずれか一項に記載の水性組成物。請求項1~6のいずれか一項に記載の水性組成物の製造方法。請求項1~6のいずれか一項に記載の水性組成物の、基材を塗装するための使用。前記水性組成物が、ワニスまたは塗料である、請求項8に記載の使用。請求項1~6のいずれか一項に記載の水性組成物で塗装された基材。したがって、以下の特性を備えたコーティングを得ることを可能にするであろうパーフルオロポリエーテル構造を有する架橋性アイオノマー性ポリウレタンを主体とする組成物であって、素地を傷めないnon-aggressive清掃条件で容易に落とすことができ、屋外および屋内における現地塗装に上首尾に使用できる組成物が利用できることが望まれていた:-低VOC揮発性有機化合物含有量、-耐薬品性、-UV劣化および風化に対する耐性、-撥水および撥油性、-汚れ落ち性stain-andsoil-release、-呼吸性、-あらゆる種類の基材への十分な付着数回の清掃サイクル後でさえも、-非常に優れた落書き防止性。したがって、本発明の目的の水性組成物は:A-パーフルオロポリオキシアルキレン鎖[鎖ROF]を含む少なくとも1種の含フッ素ブロックと、少なくとも1種のイオン化性基を有し、場合により1種またはそれ以上の芳香族または環状脂肪族基を有する炭化水素鎖[鎖RH]を含む少なくとも1種の官能性ブロックとを含む、イオン化性含フッ素ポリウレタンポリマー[ポリマーPUR]であって、上記ブロックが、以下の式I:式中、Eは、場合により1種またはそれ以上の環状脂肪族または芳香族基を含む直鎖または分枝の2価の炭化水素基であるを有するウレタン部分により結合されている、イオン化性含フッ素ポリウレタンポリマー[ポリマーPUR]、ならびに-1種またはそれ以上の、以下の式II:を有するエステル部分および/または式IIIを有するウレタン部分および/または式IVを有する尿素部分により結合されている1種またはそれ以上のパーフルオロアルキル鎖[鎖RF]を含む、含フッ素ポリマー[ポリマーP]から選択される少なくとも1種の官能性含フッ素ポリマー[ポリマーF]と、B少なくとも1種の官能基を含む、上記ポリマーFとは異なる少なくとも1種の官能性含水素ポリマー[ポリマーH]と、C少なくとも1種の架橋剤とを含み、ポリマーF対ポリマーHの重量比が0.75を超えるものである。驚くべきことに、本出願人は、本発明による水性組成物が、上述したすべての要求特性を十分に満たす保護コーティングとして上首尾に使用されることを見出した。ポリマーPURの鎖ROFは、典型的には、パーフルオロポリオキシアルキレン鎖に沿ってランダムに分布している1種またはそれ以上の繰り返し単位R°を含み、上記繰り返し単位R°は、i-CFXO-式中、Xは、FまたはCF3、ii-CF2CFXO-式中、Xは、FまたはCF3、iii-CF2CF2CF2O-からなる群から選択される。鎖ROFは、好ましくは、パーフルオロポリオキシアルキレン鎖に沿ってランダムに分布している1種またはそれ以上の繰り返し単位R°’を含むパーフルオロポリオキシアルキレン鎖であり、上記繰り返し単位R°’は、i-CF2O-、ii-CF2CF2O-からなる群から選択される。ii型の繰り返し単位R°’およびi型の繰り返し単位のモル比は、有利には、0.1~10、好ましくは0.5~5の範囲にある。鎖ROFは、有利には、ウレタン部分に結合している式-CF2CH2OCH2CH2s’-式中、s’は、それぞれ同一または異なる、0~5からなる整数であるの末端架橋基を含む。錯誤回避のため、上述した鎖ROFおよびウレタン部分の間の末端架橋基は、以下の図式に示されるように結合しているものとする:ポリマーPURの鎖RHは、通常は、2~14個の炭素原子を有する。鎖RHは、少なくとも1種のイオン化性基すなわち適切なpH条件下でカチオン性またはアニオン性基を生成する基を含む。好適なイオン化性基の中でも、特に、式-SO3Hのスルホン酸基、式-COOHのカルボン酸基、およびアミン基鎖RHの主鎖中に式-NRN-式中、RNは、Hおよび1~6個の炭素原子を有する炭化水素基から選択されるとして含まれるかまたは側鎖中に-NRN1RN2式中、RN1およびRN2は、互いに同一であるかまたは異なっており、Hおよび1~6個の炭素原子を有する炭化水素基から独立に選択されるとして含まれるかのいずれかを挙げることができる。鎖RHは、好ましくは、j式:式中、Tは、2~12個の炭素原子を有する、3価の直鎖または分枝の、環状または非環状の、脂肪族または芳香族炭化水素基であるのカルボン酸含有鎖R’HCであって;鎖R’HCの式-TCOOH-が、好ましくは、以下:から選択される、カルボン酸含有鎖;jj式:式中、RN1およびRN2は上記と同義であり、Qは、2~12個の炭素原子を有する、3価の直鎖または分枝の、環状または非環状の、脂肪族または芳香族炭化水素基であるのアミン含有鎖RHCであって;鎖RHCの式-Q[NRN1RN2]-が、好ましくは、以下の式:式中、RN1およびRN2は上記と同義であり、好ましくは、RN1およびRN2は、直鎖または分枝のC1~C4アルキル基から独立に選択され、;m、m’、およびmは、0~4の整数であり、但し、mおよびmの少なくとも1個はゼロを超え;RQは、Hまたは直鎖もしくは分枝のC1~C4アルキル基であるに従う、アミン含有鎖好ましいアミン含有鎖RHCは、式-CHCH2-NC2H52-CH2-および/または-CHCH2-NCH32-CH2-を有する;jjj式:式中、RN1は上記と同義であり、好ましくは、RN1は、C1~C4アルキル基から選択され;KおよびK’は、1~6個の炭素原子を有する2価の炭化水素基であるのアミン含有鎖R’HCから選択される。2価の炭化水素基Eは、特に:式中、-nHは、1~12の整数、好ましくは6であり;-Jは、単結合;メチレン基-CH2-;酸素原子-O-;-CCH32-基;-CCF32-基;-SO2-基;-CO-基から選択される2価の架橋基であり;好ましくは、Jはメチレン基であり;-RA、RB、RC、およびRDは、それぞれ同一であるかまたは異なっており、独立に、ハロゲン原子例えば、Cl、Br、F、C1~C6炭化水素基例えば、メチル、エチル、置換基特に、-ORH、-NRH’RH、-CO-RH’等式中、RH、RH’、RH、およびRH’は、同一であるかまたは互いに異なっており、それぞれ独立に、水素原子またはC1~C6炭化水素基であるであり;-nA、nB、およびnDは、独立に、0~4からなる整数であり;-nCは、0~10からなる整数であるおよびこれらの混合物から選択される。本発明の水性組成物のポリマーPURは、特に、-以下の式V:Z-O-ROF-Y式V式中:ROFは、上記と同義であり、ZおよびYは、同一であるかまたは互いに異なっており、独立に、式-CF2CH2OCH2CH2Os’Hに従う官能性ヒドロキシル基式中、s’は、それぞれ同一であるかまたは異なる、0~5からなる整数であるであるに従う少なくとも1種のヒドロキシル末端パーフルオロポリオキシアルキレンと、-少なくとも1種のイオン化性基を含む、式HO-RH-OH式中、RHは上記と同義であるの少なくとも1種の官能化ジオールとを、-式OCN-E-NCO式中、Eは上記と同義であるの少なくとも1種のジイソシアネートと、-場合により、式HO-Rdiol-OHのジオールおよび/または式H2N-Rdiamine-NH2のジアミン式中、RdiolおよびRdiamineは、場合によりさらなる官能基を含むC2~C14炭化水素基であるから選択される分子量が60~450g/molの1種またはそれ以上の連鎖延長剤とを反応させることにより生成させることができる。上の式Vのヒドロキシル末端パーフルオロポリオキシアルキレンは、英国特許第1104482号明細書MONTEDISONSPA1968年2月28日、米国特許第3715378号明細書MONTEDISONSPA1973年2月6日、米国特許第3242218号明細書DuPont1966年3月22日、欧州特許出願公開第239123A号明細書AUSIMONTS.P.A.1987年9月30日、米国特許第5149842号明細書AUSIMONTSRLIT1992年9月22日、米国特許第5258110号明細書AUSIMONTSRLIT1993年2月11日に教示されているように、-COF末端基を有する対応するパーフルオロポリオキシアルキレンから出発して調製することができる。式OCN-E-NCOのジイソシアネートは、好ましくは、以下から選択される:ヘキサメチレンジイソシアネートHDI、トリメチルヘキサメチレンジイソシアネート、イソホロンジイソシアネートIPDI、4,4’-メチレンビスシクロヘキシルイソシアネートH12-MDI、シクロヘキシル-1,4-ジイソシアネート、4,4’-メチレンビスフェニルイソシアネートMDIまたはその異性体、トルエン2,4-ジイソシアネートTDIまたはその異性体、キシリレンジイソシアネート、ナフタレン-1,5-ジイソシアネート、p-フェニレン-ジイソシアネート。連鎖延長剤は、好ましくは、2~14個の炭素原子を有する脂肪族ジオールまたは環状脂肪族ジアミンから選択される。好適な脂肪族ジオールの非限定的な例としては、特に、エタンジオール、1,4-ブタンジオール、1,6-ヘキサンジオール、ジエチレングリコール、およびジプロピレングリコールが挙げられる。好適な環状脂肪族ジアミンの非限定的な例としては、特に、イソホロンジアミン、エチレンジアミン、1,2-プロピレンジアミン、1,3-プロピレンジアミン、N-メチル-プロピレン-1,3-ジアミン、およびN,N’-ジメチルエチレンアミンが挙げられる。連鎖延長剤は、式:式中、RwおよびRw’は、同一であるかまたは互いに異なっており、独立に、水素および/またはC1~C6炭化水素基から選択され、好ましくは、Rwは水素であり、Rw’はC1~C6炭化水素基から選択され、WおよびW’は、同一であるかまたは互いに異なる、1~12個の炭素原子を有する2価の炭化水素基を表すのシロキサン基を含むジアミンから選択することもできる。本発明の目的に適したシロキサン基を有するジアミンは、特に、欧州特許出願公開第1559733A号明細書SOLVAYSOLEXISSPA3/08/2005に開示されているものである。シロキサン含有ジアミンの非限定的な例は、特に、式:H2N-CH22-NH-CH23-SiOCH33のN-2-アミノエチル-3-アミノプロピルトリメトキシシラン、式:H2N-CH22-NH-CH22-SiOCH33のN-2-アミノエチル-2-アミノエチルトリメトキシシラン、式:H2N-CH23-NH-CH23-SiOCH33のN-3-アミノプロピル-3-アミノプロピルトリメトキシシランである。より好ましくは、連鎖延長剤は、1,4-ブタンジオールである。ポリマーPの鎖RFは、ポリマーP主鎖の一部とすることもできるし、またはペンダント側鎖として存在させることもできる。パーフルオロアルキル鎖[鎖RF]という用語は、特にエーテル結合を含まず、その中に含まれる炭素原子の原子価がフッ素原子で飽和しているアルキル鎖を指すことを意図している。鎖RFは、典型的には、4~20個の炭素原子を有する。しかしながら、鎖RFが4~8個の炭素原子を有する場合に最良の性能が得られる。炭素原子の平均数が約8~約10個である鎖RFを有するポリマーPがその中でも特に好ましい。ポリマーPは、好ましくは、1個またはそれ以上の上述した式IIを有するエステル部分および/または式IIIを有するウレタン部分によって結合された、1種またはそれ以上の上に定義したパーフルオロアルキル鎖[鎖RF]を含む。より好ましくは、ポリマーPは、1個またはそれ以上の上述した式IIを有するエステル部分によって結合された1種またはそれ以上の鎖RFを含む。よりさらに好ましくは、ポリマーPは、C3~C30パーフルオロアルキル鎖を含む、少なくとも1種のメタアクリル系モノマー[モノマーMA]から誘導された繰り返し単位を含む含フッ素メタアクリル系ポリマーから選択され、上記モノマーMAは、典型的には以下の式:式中、-Qfは、酸素原子であるかまたは1個もしくはそれ以上の酸素原子ならびに場合により1個もしくはそれ以上の窒素および/もしくは硫黄原子を含む、1~12個の炭素原子を有する2価の炭化水素基であり;好適なQ基としては、-O-、-SO2-NRHf-、-CH2-O-、-C2H4-O-、-C4H8-O-、-C6H4-O-、-CH2C6H4CH2-O-、-C2H4-S-C2H4-O-、-C2H4OC4H8-O-、-CH2OC2H4-O-、-SO2NRHf-C2H4-O-、-CONRHfC2H4-O-、-C3H6CONRHfC2H4-O-、-C2H4-NRHfC2H4-O-、-COOCH2CCH32CH2-O-、-SO2-NRHf-CH2CHCH3-O-、および-C2H4SO2-NRHfC4H8-O-式中、RHfは、HまたはC1~C4アルキル基であるが挙げられ;好ましくは、Qは、-C2H4-O-または-SO2-NRHfC2H4-O-であり;-R’Hf、RHf、R’Hfは、同一であるかまたは互いに異なっており、独立に、HまたはC1~C4アルキル基であり;好ましくは、RHfおよびR’HfはHであり、R’HfはHまたはメチル基であり;-RFは、上記と同義であり;好ましくは、RFは、4~20個の炭素原子を有する直鎖または分枝の環状または非環状パーフルオロ脂肪族基であり;より好ましくは、RFは:CF3CF2nf-式中、nfは、3~15の整数、好ましくは5~11から選択されるに従う。好適なモノマーMAの非限定的な例としては、特に、以下が挙げられる:C8F17-C2H4-O-COCH=CH2、C12F25-C2H4-O-COCH=CH2、4-C2F5-C6F10-C2H4-O-COCH=CH2、C6F13-C2H4-O-COCH=CH2、C8F17SO2NCH3CH2CH2OCOCH=CH2、C6F13-C2H4-S-C8F17OCOCH=CH2、4-C2F5-C6F10-CH2OCOCH=CH2、C7F15-CH2OCOCH=CH2、C7F15-CO-NCH3-C2H4OCOCH=CH2、CF32CFCF26CH2CH2OCOCH=CH2、C8F17-C2H4-SO2-NC3H7C2H4OCOCH=CH2、C7F15-C2H4-CONH-C4H8-OCOCH=CH2、C8F17SO2NC2H5-C4H8-OCOCH=CH2、C8F17-SO2-NC3H7-COCH=CH2、C12F25-SO2-NC3H7-COCH=CH2、4-C2F5-C6F10-SO2-NC3H7-COCH=CH2。ポリマーPは、通常は、上に定義したモノマーMAとは異なるさらなるモノマーから誘導された繰り返し単位を含む。上記ポリマーP中のモノマーMAと共重合可能なモノマーの非限定的な例としては、特に、エチレン、酢酸ビニル、塩化ビニル、フッ化ビニル、塩化ビニリデン、フッ化ビニリデン、クロロ酢酸ビニル、アクリロニトリル、シアン化ビニリデン、スチレン、アルキル化スチレン、ハロゲン化スチレン、アクリル酸、メタクリル酸、およびクロロアクリル酸のアルキル、ヒドロキシアルキル、およびエポキシアルキルエステル、アクリル酸、メタクリル酸、およびクロロアクリル酸のN-アルキルおよびN-ヒドロキシアルキルアミド、メタクリロニトリル、ビニルカルバゾール,ビニルピロリドン、ビニルピリジン、ビニルアルキルエーテル、ビニルアルキルケトン、ブタジエン、クロロプレン、フルオロプレン、およびイソプレンが挙げられる。しかしながら、通常は、ポリマーPが、モノマーMAから誘導された繰り返し単位を少なくとも50重量含むことが理解される。本発明の組成物の成分Aとして有用な含フッ素メタアクリル系ポリマーは、特に、米国特許第2803615号明細書3MCOMPANY1957年8月20日、米国特許第2995542号明細書3MCOMPANY1961年8月8日、米国特許第3356628号明細書3MCOMPANY1967年12月5日、米国特許第4525423号明細書3MCOMPANY1985年6月25日、米国特許第4529658号明細書3MCOMPANY1985年7月16日に記載されているものであり、これらの開示を本明細書を構成するものとしてここに援用する。好適な含フッ素メタアクリル系ポリマーの非限定的な例としては、特に、SCOTCHGUARD登録商標の商標名で3Mcompanyから、およびUNIDYNE登録商標の商標名でDaikinから市販されているものが挙げられる。本発明の水性組成物のポリマーFは、好ましくは、上に定義したポリマーPURである。本発明の水性組成物は、有利には、上に定義した成分Aを、組成物の総重量に対し少なくとも3重量、好ましくは少なくとも10重量含む。本発明の組成物は、有利には、上に定義した成分Aを、組成物の総重量に対し最大で25重量、好ましくは最大で20重量含む。ポリマーHの官能基は、ポリマーHの主鎖の一部、つまり鎖内官能基とすることもできるし、あるいはペンダント側鎖官能基として存在させることもできる。ポリマーHの官能基は、典型的には、カルボン酸基およびその誘導体、ウレタン基、ヒドロキシル基、アミン基、ならびにチオール基から選択される。ポリマーHは、重付加ポリマー[ポリマーHa]または重縮合ポリマー[ポリマーHb]とすることができる。ポリマーHaは、典型的には繰り返し単位R1を含み、上記繰り返し単位R1は、ポリマーHa主鎖に沿ってランダムに分布しており、場合により1種またはそれ以上の酸素原子および/またはハロゲン原子および/または芳香族基を含む直鎖または分枝のC2~C30含水素モノマーから誘導されたものであり、上記モノマーの少なくとも1種は少なくとも1種の上に定義した官能基を含む。ポリマーHbは、典型的には繰り返し単位R2を含み、上記繰り返し単位R2は、ポリマーHb主鎖に沿ってランダムに分布しており、場合により1個またはそれ以上の酸素原子および/またはハロゲン原子および/または芳香族基を含む、飽和または不飽和の、直鎖または分枝のC1~C30含水素モノマーから誘導されたものであり、上記モノマーは、同一であるかまたは互いに異なる少なくとも2個の反応性基を含む。上に定義した同一モノマー上または異なるモノマー上の上記反応性基の少なくとも2個は互いに異なっており、これらは互いに反応して上に定義した官能基を生成することができる。ポリマーHは、好ましくはフッ素原子を含まない。ポリマーHは、より好ましくは、ポリアクリル系、ポリウレタン、およびポリビニルアルコールポリマー、ならびにこれらの混合物から選択される。最も好ましいポリマーHは、ポリアクリル系およびポリウレタンポリマーである。本発明の組成物は、有利には、上に定義した成分Bを、組成物の総重量に対し少なくとも1重量、好ましくは少なくとも2重量含む。本発明の組成物は、有利には、上に定義した成分Bを、組成物の総重量に対し最大で15重量、好ましくは最大で10重量含む。本発明の水性組成物中のポリマーF対ポリマーHの重量比は、好ましくは1.0を超え、より好ましくは1.5を超える。驚くべきことに、本出願人は、上に定義した水性組成物のポリマーF対ポリマーHの重量比が0.75以下になると、コーティングとして上首尾に使用するために必要なすべての特性を得ることができず、特に、満足な落書き防止性および良好な付着性が両立しないことを見出した。本発明の目的に好適な架橋剤は、ポリマーFの末端および/またはペンダント反応性基と、ポリマーHの官能基と反応することができる少なくとも2個の基を含むものであれば特に限定されない。ポリマーFの異なる反応基およびポリマーHの官能基と反応することができるものであれば、異なる架橋剤の混合物を使用することも可能である。好適な架橋剤の非限定的な例としては、特に、ポリアジリジン、ポリアルコキシシラン、ポリイソシアネート、ブロック化ポリイソシアネート、メラミンホルムアルデヒドおよび誘導体、エポキシド、無水物およびその誘導体が挙げられる。架橋剤は、好ましくは、ポリアジリジンおよびポリアルコキシシランから選択される。より好ましい架橋剤はポリアジリジンである。本発明の組成物は、有利には、上に定義した成分Cを、組成物の総重量に対し少なくとも1重量、好ましくは少なくとも3重量含む。本発明の組成物は、有利には、上に定義した成分Cを、組成物の総重量に対し最大で15重量、好ましくは最大で10重量含む。本発明の水性組成物の成分A、B、およびCは、水中に全部または一部が懸濁され、かつ/または少なくとも一部が溶解されている。本発明による水性組成物は:-組成物の総重量に対し10~20重量の量の、少なくとも1種のポリマーPUR;-組成物の総重量に対し2~10重量の量の、上記ポリマーPURとは異なる少なくとも1種のポリマーH;-組成物の総重量に対し3~10重量の量の、少なくとも1種の架橋剤;-組成物の総重量に対し50~85重量、好ましくは55~80重量の量の水;を含み、ポリマーPUR対ポリマーHの重量比が0.75を超えるものであり、落書き防止性および付着性の両方に関し特に良好な結果を示すことに加えて優れた耐久性を兼ね備えていることが見出された。本出願人は、本発明の水性組成物が、要求された時間に上首尾に使用するためのポットライフが有利には長く、典型的には12時間であることを見出した。本発明の水性組成物はまた、上に定義した成分A、B、およびCに加えて、他の成分、特に、レオロジー添加剤、触媒、UV吸収剤、有機および無機顔料、充填剤、消泡剤等も含むことができる。当業者は、この種のさらなる成分およびその量を上記組成物の使用に応じて選択するであろう。本発明の水性組成物は、好ましくは、上に定義した成分A、B、およびCに加えて、1種またはそれ以上のレオロジー添加剤、1種またはそれ以上の触媒、および1種またはそれ以上のUV吸収剤をさらに含む。これらが存在する場合、1種またはそれ以上のレオロジー添加剤は、組成物の総重量に対し0.5~5重量、好ましくは1~3重量の量で含まれる。本発明の水性組成物は、好ましくは、ワニスまたは塗料であり、塗料は上に定義した成分A、B、およびCに加えて1種またはそれ以上の有機および/または無機顔料をさらに含む。本発明の他の目的は、上に定義した水性組成物の製造方法である。本発明の方法は、有利には、上に定義した成分A、B、およびCの水溶液および/または分散液を混合することを含む。この方法は、典型的には室温で実施される。本発明の方法の好ましい実施形態によれば、成分Cの水溶液および/または水分散液場合により1種またはそれ以上の上述した触媒、UV吸収剤、および消泡剤が存在するの、成分AおよびBの水溶液および/または水分散液場合により1種またはそれ以上の上述したレオロジー添加剤、有機および/または無機顔料、ならびに充填剤が存在するへの添加は、典型的には、本発明の水性組成物の使用時に行われる。本発明のさらなる他の目的は、上に定義した水性組成物の、基材を塗装するための使用にある。本発明の水性組成物は、コンクリート、石天然および張り合わせ石、金属、プラスチック、ゴム、ガラス、木材等の異なる種類の基材の表面を有利に塗装することができる。試験方法付着試験ASTMD3359-09に詳述された手順に従い付着性を測定した。落書き防止試験ASTMD6578-08に詳述された手順に従い落書き防止性を測定した。ポリマーPURの合成実施例1ポリマーPUR-1の合成欧州特許出願公開第1369442A号明細書AUSIMONTS.P.A.2003年12月10日の教示に従い:-水酸基当量が760であるFLUOROLINK登録商標D10Hパーフルオロポリエーテルジオールを507g666meq.;-イソホロンジイソシアネートを148g1333meq.;および-ジメチルプロピオン酸を46g671meq.をスリエチルアミンthriethylamine27g267meq.で塩としたものを反応させることによりアニオン性ポリウレタンを合成した。固形分乾燥残渣として求めたが25重量であるアニオン性基を有するポリマーPUR-1の水性分散液を得た。組成物の調製一般手順本発明の実施例1のポリマーPUR-1の水性分散液を、固形分乾燥残渣として求めたが50重量であるポリアクリル系およびポリウレタンポリマーから選択されるポリマーHの水性分散液および架橋剤組成物と混合することにより組成物を調製した。上記架橋剤組成物は以下の成分を含む:-ポリアジリジン架橋剤を50重量;-酢酸エチルを21重量;-メチルエチルケトンを22重量;-イソプロピルアルコールを1重量;-ジブチルスズジラウレートを2重量;-UV吸収剤を2重量;-シリコン消泡剤を2重量。ここにレオロジー添加剤としての変性尿素の溶液も、組成物の総重量に対し1.6重量の量で添加した。こうして得られた水性組成物の主成分水を補って100重量としたを以下の表1にまとめる。組成物の適用上の表1に記載した水性組成物をアルミニウム塗料試験板であるQ-パネルQ-panel上に噴霧塗装した。得られた塗膜の厚みおよび付着性を評価した以下の表2参照。24時間後、ASTMD6578-08に詳述された手順を、MaxMeyerより入手可能な塗料剥離剤製品であるBIOSVERNIMAX登録商標を15分間試験板と接触させるように改変し、上記塗膜の落書き防止性も測定した以下の表3参照。上の表2および3からわかるように、上に規定したアルミニウム塗料試験板であるQ-パネルに適用した本発明の実施例2および3の水性組成物は比較例4の水性組成物と比較して十分な付着性および落書き防止性を示した。比較例4の水性組成物は、上に詳述したように改変したASTMD6578-08に従って汚れを落とせないことがわかったので、この場合は2回目の清掃手順を適用しなかった。上の表3に記載した評点は上記塗膜の落書き防止性の指標である。落書きの跡を除去する効果が高くなるほど評点が5から10まで高くなる一方、評点が1~4の範囲で示されている場合は落書きの跡を清掃することができない。落書きの跡を激しくない清掃条件でより速やかに有利に除去するのに十分な落書き防止性を有するためには評点が6以上であることが必須である。"